(57)【要約】少なくとも１種の重合性モノマーおよび／またはビスもしくはポリアクリル酸エステルとアミンとの反応により調製された少なくとも１種のポリアミノエステル、顔料、有機および／または無機フィラー、開始剤および安定剤を含む歯科治療用組成物。【特許請求の範囲】
【請求項１】
少なくとも１種の重合性モノマーおよび／または少なくとも１種の式１から６のポリアミノエステル、顔料、有機および／または無機フィラー、開始剤および安定剤を含み、
【化１】
2004506000.tif 000009
上式中、
Ｒ１は、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、
Ｒ２は、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、
Ｒ３は、Ｈあるいは置換または非置換のＣ１からＣ１８のアルキレン、置換または非置換のシクロアルキレン、置換または非置換のＣ５からＣ１８のアリーレンまたはヘテロアリーレン、置換または非置換のＣ５からＣ１８のアルキルアリーレンまたはアルキルヘテロアリーレン、置換または非置換のＣ７からＣ３０のアルキレンアリーレンを表し、
ｎは整数である歯科治療用組成物。
【請求項２】
前記ポリアミノエステルが次の式により特徴づけられ、
【化２】
2004506000.tif 000010
上式中、
Ｒ１が、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、
Ｒ２が、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、また
ｎが整数である請求項１に記載の歯科治療用組成物。
【請求項３】
前記ポリアミノエステルが、好ましくは、次の式により特徴づけられ、
【化３】
2004506000.tif 000011
上式中、
ｎが整数である請求項１に記載の歯科治療用組成物。
【請求項４】
前記ポリアミノエステルが、好ましくは、次の式により特徴づけられ、
【化４】
2004506000.tif 000012
上式中、
ｎが整数である請求項１に記載の歯科治療用組成物。
【請求項５】
前記ポリアミノエステルがポリアミンおよびビス−もしくはポリアクリレートからなる請求項１に記載の歯科治療用組成物。
【請求項６】
前記ポリアミノエステルが段階成長重合に使用することができるモノマー、好ましくはジ−もしくはポリエポキシドまたはジ−もしくはポリイソシアネートと共重合される請求項１に記載の歯治療用組成物。
【請求項７】
前記重合性モノマーが、好ましくは、ヒドロキシエチルメタクリレート、ヒドロキシエチルアクリレート、ヒドロキシプロピルメタクリレート、エチレングリコールジメタクリレート、ジエチレングリコールジメタクリレート、トリエチレングリコールジメタクリレート、３，（４），８，（９）−ジメタクリロイル−（オキシメチル）−トリシクロ−５．２．１．０２，６デカン、トリメチロールプロパントリアクリレートあるいはトリメチロールプロパントリメタクリレート、Ｎ，Ｎ’−ジメチルアミノエチルメタクリレートである請求項１に記載の歯治療用組成物。
【請求項８】
前記フィラーが機能性または非機能性有機高分子であるか、あるいは前記フィラーが無機または有機、反応性または非反応性、表面改質または無改質ガラス、例えばポリマー粒子であるか、あるいは有機および／または無機フィラーの組合せ、ストロンチウムアルモシリケートガラス、Ｌａ２Ｏ３、ＢｉＰＯ４、ＺｒＯ２、ＢａＷＯ４、ＣａＷＯ４、ＳｒＦ２、Ｂｉ２Ｏ３である請求項１に記載の歯治療用組成物。
【請求項９】
歯根管充填材料として適用できる請求項１に記載の歯治療用組成物。
【請求項１０】
一時的歯冠および橋義歯材料として適用できる請求項１に記載の歯治療用組成物。
【発明の詳細な説明】
【０００１】
（技術的背景）
数年来、ビスアクリルアミドとアミンの付加重合はよく知られている（Ｐ．Ｆｅｒｒｕｔｔｉ他、Ｐｏｌｙｍｅｒ　２６（１９８５）１３３６）。アクリルエステルに比べてビスアクリルアミドは加水分解に対してはるかに安定である。アミンとエステルの反応によりアミド交換反応が起こる（Ｈ．−Ｇ．Ｅｌｉａｓ、Ｍａｋｒｏｍｏｌｅｋｕｌｅ、Ｈｕｔｔｉｇ　＆　Ｗｅｐｆ、Ｂａｓｅｌ、１９９０、ｐ．５５５）。結果として、アクリル酸エステルとアミンの反応によりエステル結合が開裂するにちがいないと仮定された。したがって、アミンとアクリル酸エステルの付加ポリマー、プレポリマーおよびマクロモノマーの生成は不可能なはずである。
【０００２】
最近、β−ラクタム環を含む抗生物質に基づくオリゴアミドアミンおよびオリゴエステルアミンが研究された（Ｐａｎａｙｏｔｏｖ、Ｅｕｒ．Ｐｏｌｙｍ．Ｊ．３２（１９９６）９５７−９６２）。それらはアンピシリンとアモキシシリンとメチレンビスアクリルアミド、１，４−ジアクリロイルピペラジンと１，３−プロパンジオールジアクリレートの間の相互反応で調製された。
【０００３】
（発明の説明）
少なくとも１種の重合性モノマーおよび／または少なくとも１種の式１から６のポリアミノエステル、顔料、有機および／または無機フィラー、開始剤および安定剤を含む歯科治療用組成物。
【化５】
2004506000.tif 000002
【化６】
2004506000.tif 000003
上式中、
Ｒ１は、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、
Ｒ２は、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、
Ｒ３は、Ｈあるいは置換または非置換のＣ１からＣ１８のアルキレン、置換または非置換のシクロアルキレン、置換または非置換のＣ５からＣ１８のアリーレンまたはヘテロアリーレン、置換または非置換のＣ５からＣ１８のアルキルアリーレンまたはアルキルヘテロアリーレン、置換または非置換のＣ７からＣ３０のアルキレンアリーレンを表し、
ｎは整数である。
【０００４】
好ましくは、本発明の歯治療用組成物は以下の式により特徴づけられるポリアミノエステルを含み、
【化７】
2004506000.tif 000004
上式中、
Ｒ１は、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、
Ｒ２は、２官能性で置換または非置換のＣ１からＣ１８のアルキレン、２官能性で置換または非置換のシクロアルキレン、２官能性で置換または非置換のＣ５からＣ１８のアリーレンまたはヘテロアリーレン、２官能性で置換または非置換のＣ５からＣ１８のアルキルアリーレンまたはアルキルヘテロアリーレン、２官能性で置換または非置換のＣ７からＣ３０のアルキレンアリーレンを表し、また　ｎは整数である。
【０００５】
最も好ましくは、以下の式により特徴づけられるポリアミノエステルが用いられ、
【化８】
2004506000.tif 000005
上式中、
ｎは整数である。
【０００６】
前記重合性モノマーは、好ましくは、ヒドロキシエチルメタクリレート、ヒドロキシエチルアクリレート、ヒドロキシプロピルメタクリレート、エチレングリコールジメタクリレート、ジエチレングリコールジメタクリレート、トリエチレングリコールジメタクリレート、３，（４），８，（９）−ジメタクリロイル−（オキシメチル）−トリシクロ−５．２．１．０２，６デカン、トリメチロールプロパントリアクリレートあるいはトリメチロールプロパントリメタクリレート、Ｎ，Ｎ’−ジメチルアミノエチルメタクリレートである。
【０００７】
フィラーとして、無機または有機、反応性または非反応性、表面改質または無改質ガラス、例えばポリマー粒子、あるいは有機および／または無機フィラーの組合せ、ストロンチウムアルモ（ａｌｕｍｏ）シリケートガラス、Ｌａ２Ｏ３、ＢｉＰＯ４、ＺｒＯ２、ＢａＷＯ４、ＣａＷＯ４、ＳｒＦ２、Ｂｉ２Ｏ３が用いられる。
【０００８】
第１級モノアミンおよびジ−ｓｅｃジアミンの代わりに、ポリアミンを使用することができ、やはり架橋ポリアミノエステルとなる。
【０００９】
本発明の歯治療組成物は、好ましくは、歯根管充填材料あるいは一時的歯冠および橋義歯材料として用いることができる。
【００１０】
実施例１
５．０００ｇ（２２．０９７ｍｍｏｌ）のヘキサメチレンジアクリレート（Ｓｅｒｖｏ　Ｄｅｌｄｅｎ）および７．５２５ｇ（２２．０９７ｍｍｏｌ）のＮ，Ｎ−ジベンジル−５−ノナンジアミン−１，９を均一に混合し、６０℃で４日間攪拌した。その後、１６３５／１６１９ｃｍ−１の二重結合の消滅により示される、完全な転化が確認された。
収率：１２．５２５ｇ（理論値の１００％）
（Ｃ３４Ｈ５０Ｎ２Ｏ５）ｎ、（５６６．８）ｎ
［η］＝８．５７ｍｌ／ｇ（ＴＨＦ溶液での粘度）
ＩＲ：２９２０／２８６５（ＣＨ２）、１７３５（ＣＯ）
Ｍｎ（ＧＰＣ）＝２２２５（４６６１）ｇ／ｍｏｌ
Ｍｗ（ＧＰＣ）＝９３９８（１０２００）ｇ／ｍｏｌ
【００１１】
実施例２
２０．０００ｇ（８８．３９ｍｍｏｌ）のヘキサメチレンジアクリレート（Ｓｅｒｖｏ　Ｄｅｌｄｅｎ）および１５．７１９ｇ（１０６．０７ｍｍｏｌ）の３，６−ジオキサオクタン−ジアミン−１，８（Ｆｌｕｋａ）を均一に混合し、室温で１．５時間攪拌した。その後、１６３５／１６１９ｃｍ−１の二重結合の消滅により示される、完全な転化が確認された。
収率：３５．７１９ｇ（理論値の１００％）
（Ｃ１８Ｈ３４Ｎ２Ｏ６）ｎ、（３４７．５）ｎ
η＝４．７３±０．０５Ｐａ＊ｓ（Ｂｏｈｌｉｎ　ＣＳ５０レオメータを用いて測定された動的粘度）
ＩＲ：３３２５（ＮＨ）、２９２０／２８６５（ＣＨ２）、１７３５（ＣＯ）
１３Ｃ−ＮＭＲ（ＣＤＣｌ３）：１７２．６／１７２．４（６）、７３．４（２）；７０．５／７０．２（３）；６４．２（７）、４９．８（１）、４５．０（４）、４１．７（４）、３４．８（５）、２８．４（８）、２５．５（９）
ＩＲ：３３２５（ＮＨ）、２９２０／２８６５（ＣＨ２）、１７３５（ＣＯ）
【００１２】
実施例３
１０．０００ｇ（５８．７７ｍｍｏｌ）のエチレングリコールジアクリレートおよび１４．１２５ｇ（５８．７７ｍｍｏｌ）のＮ，Ｎ’−ジベンジルエチレンジアミンを均一に混合し、室温で４０時間６０℃で攪拌した。その後、１６３５／１６１９ｃｍ−１の二重結合の消滅により示される、完全な転化が確認された。
収率：２４．１２５ｇ（理論値の１００％）
η＝１５５７±１７Ｐａ＊ｓ（Ｂｏｈｌｉｎ　ＣＳ５０レオメータを用いて測定された動的粘度）
［η］＝９．１７６ｍｌ／ｇ（ＴＨＦ溶液での粘度）
Ｍｎ（ＧＰＣ）＝１５７５ｇ／ｍｏｌ
Ｍｗ（ＧＰＣ）＝１００６０ｇ／ｍｏｌ
（Ｃ２４Ｈ３２Ｎ２Ｏ４）ｎ、（４１０．５）ｎ
ＩＲ：３０６０／３０２８；２９５３／２８１６（ＣＨ２）、１７４３（ＣＯ）
１３Ｃ　ＮＭＲ（ＣＤＣｌ３）：４９．７（１）、３２．４（２）；１７２．６（３）、６２１．０（４）、５１．５（５）、５８．６（６）、１３９．２（７）、１２８．６（８）、１２８．０（９）、１２６．８（１０）
【化９】
2004506000.tif 000006
【００１３】
実施例４
１０．０００ｇ（５８．７７ｍｍｏｌ）のエチレングリコールジアクリレートおよび２０．０１２ｇ（５８．７７ｍｍｏｌ）のＮ，Ｎ’−ジベンジル−５−オキサノナンジアミン−１，９を均一に混合し、室温で４０時間６０℃で攪拌した。その後、１６３５／１６１９ｃｍ−１の二重結合の消滅により示される、完全な転化が確認された。
収率：３０．０１２ｇ（理論値の１００％）
η＝１８８．８±１．３Ｐａ＊ｓ（Ｂｏｈｌｉｎ　ＣＳ５０レオメータを用いて測定された動的粘度）
［η］＝１０．０５１ｍｌ／ｇ（ＴＨＦ溶液での粘度）
Ｍｎ（ＧＰＣ）＝４２８１ｇ／ｍｏｌ
Ｍｗ（ＧＰＣ）＝１２１１０ｇ／ｍｏｌ
（Ｃ３０Ｈ４２Ｎ２Ｏ５）ｎ、（５１０．７）ｎ
ＩＲ：３０６０／３０２６／２９４３／２８６０／２８０２（ＣＨ２）、１７４０／１７３１（ＣＯ）
１３Ｃ　ＮＭＲ（ＣＤＣｌ３）：４９．１（１）、３２．４（２）；１７２．３（３）、６２．１（４）、５３．２（５）、５８．２（６）、１３９．５（７）、１２８．０（８）、１２７．９（９）、１２６．７（１０）、２７．５（１１）、２３．５（１２）
【化１０】
2004506000.tif 000007
【００１４】
実施例５
１０．０００ｇ（５８．７７ｍｍｏｌ）のエチレングリコールジアクリレートおよび１１．４２０ｇ（５８．７７ｍｍｏｌ）のＮ，Ｎ’−ジベンジル−４，４’−ジシクロヘキシルメタンを均一に混合し、室温で４０時間６０℃で攪拌した。その後、１６３５／１６１９ｃｍ−１の二重結合の消滅により示される、完全な転化が確認された。
収率：２１．４２０ｇ（理論値の１００％）
ＩＲ：３０６０／３０２６／２９４３／２８６０／２８０２（ＣＨ２）、１７４０／１７３１（ＣＯ）
【００１５】
実施例６
１０．０００ｇ（５８．７７ｍｍｏｌ）のエチレングリコールジアクリレートおよび５．７１０ｇ（２９．３８４ｍｍｏｌ）の３，（４），８，（９）−ビス（アミノメチル）−トリシクロ−５．２．１．０２，６デカンを均一に混合し、室温で２時間室温で攪拌した。その後、１６３５／１６１９ｃｍ−１の二重結合の消滅により示される、完全な転化が確認された。
収率：１５．７１０ｇ（理論値の１００％）
η＝　　　　Ｐａ＊ｓ（Ｂｏｈｌｉｎ　ＣＳ５０レオメータを用いて測定された動的粘度）
（Ｃ２８Ｈ４２Ｎ２Ｏ８）ｎ、（５３４．７）ｎ
ＩＲ：３４４５／３３３２（ＮＨ）、２９４７／２８７５／２８２１（ＣＨ２）、１７２９（ＣＯ）；１６３７／１６１９（Ｃ＝Ｃ）
【００１６】
実施例７
１０．０００ｇ（５８．７７ｍｍｏｌ）のエチレングリコールジアクリレートおよび２２．８４０　５．７１０ｇ（１１７．５４ｍｍｏｌ）の３，（４），８，（９）−ビス（アミノメチル）−トリシクロ−５．２．１．０２，６デカンを均一に混合し、室温で２時間室温で攪拌した。その後、１６３５／１６１９ｃｍ−１の二重結合の消滅により示される、完全な転化が確認された。
収率：３２．８４０ｇ（理論値の１００％）
η＝２１８８００±１９９０Ｐａ＊ｓ（Ｂｏｈｌｉｎ　ＣＳ５０レオメータを用いて測定された動的粘度）
（Ｃ３２Ｈ５４Ｎ４Ｏ４）ｎ、（５５８．８）ｎ
ＩＲ：３３７３／３２８６（ＮＨ）、２９６０／２８８８（ＣＨ２）、１７４３／１７３１（ＣＯ）
１３Ｃ　ＮＭＲ（ＣＤＣｌ３）：４７．５（１）、３４．３／３４．７（２）、１７２．９（３）、６６．０（４）、５５．３（５）、（６）から（１５）のシグナルは２４．５〜６３．５ｐｐｍの間
【化１１】
2004506000.tif 000008
【００１７】
実施例８
５０ｍｌのＴＨＦに溶かした１０．０００ｇ（５８．７７ｍｍｏｌ）のエチレングリコールジアクリレートに、攪拌しながら０から５℃で、５０ｍｌのＴＨＦ中の８．７０９ｇ（５８．７７ｍｍｏｌ）の３，６−ジオキサオクタンジアミン−１，８をゆっくりと加えた。アミンを加えた後、溶液を室温で１．５時間攪拌した。その後、１６３５／１６１９ｃｍ−１の二重結合の消滅により、完全な転化が確認された。次に溶剤を除去して付加ポリマーを真空乾燥した。
収率：１８．７０９ｇ（理論値の１００％）
η＝　　　　Ｐａ＊ｓ（Ｂｏｈｌｉｎ　ＣＳ５０レオメータを用いて測定された動的粘度）
（Ｃ１４Ｈ２６Ｎ２Ｏ６）ｎ、（３１８．４）ｎ
ＩＲ：３３７３／３２８６（ＮＨ）、２９６０／２８８８（ＣＨ２）、１７４３／１７３１（ＣＯ）
【００１８】
応用例１（歯根管充填材）
ペーストＡ
８．４０４ｇ（３７．１４ｍｍｏｌ）のヘキサメチレンジアクリレート（Ｓｅｒｖｏ　Ｄｅｌｄｅｎ）、２５．９６８ｇのＣａＷＯ４、６．４９２ｇのＺｒＯ２および０．３２５ｇのアエロジルを均一に混合した。
ペーストＢ
７．２１７ｇ（３７．１４ｍｍｏｌ）の３，（４），８，（９）−ビス（アミノメチル）−トリシクロ−５．２．１．０２，６デカン、２８．８６７ｇのＣａＷＯ４、７．２１７ｇのＺｒＯ２および０．７２２ｇのアエロジルを均一に混合した。
歯根管充填材
使用直前に、０．２１４ｇのペーストＡと０．２００ｇのペーストＢを均一に混合した。歯根管充填材料の硬化時間は３０分である。Ｘ線不透過性は１２．８ｍｍ／ｍｍＡｌ。
【００１９】
応用例２（歯根管充填材）
ペーストＡ
２．５２１３ｇ（１１．１４ｍｍｏｌ）のヘキサメチレンジアクリレート（Ｓｅｒｖｏ　Ｄｅｌｄｅｎ）、１２．９２９８ｇのＣａＷＯ４、３．２３２５ｇのＺｒＯ２および０．０３８５ｇのアエロジルを均一に混合した。
ペーストＢ
０．８０１ｇ（５．２９ｍｍｏｌ）の１−アミノアダマンタン、１．８０２ｇ（５．２９ｍｍｏｌ）のＮ，Ｎ’−ジベンジル−５−オキサノナンジアミン−１，９、０．１０３ｇ（０．５３ｍｍｏｌ）の３，（４），８，（９）−ビス（アミノメチル）−トリシクロ−５．２．１．０２，６デカン、１０．４１１ｇのＣａＷＯ４、２．６０３ｇのＺｒＯ２および０．３１５ｇのアエロジルを均一に混合した。
歯根管充填材
使用直前に、０．１７３ｇのペーストＡと０．２００ｇのペーストＢを均一に混合した。歯根管充填材料の硬化時間は３０分である。Ｘ線不透過性は１３．８ｍｍ／ｍｍＡｌ。
【国際公開パンフレット】
2004506000.tif 000013
2004506000.tif 000014
2004506000.tif 000015
2004506000.tif 000016
2004506000.tif 000017
2004506000.tif 000018
2004506000.tif 000019
2004506000.tif 000020
2004506000.tif 000021
2004506000.tif 000022
2004506000.tif 000023
2004506000.tif 000024
2004506000.tif 000025
2004506000.tif 000026
【国際公開パンフレット（コレクトバージョン）】
2004506000.tif 000027
【国際調査報告】
2004506000.tif 000028
2004506000.tif 000029